СЫРЬЕВАЯ СМЕСЬ ДЛЯ ИЗГОТОВЛЕНИЯ ОБЛИЦОВОЧНОЙ ЗОЛОКЕРАМИЧЕСКОЙ ПЛИТКИ
RAW MIX FOR FACING ASH-CERAMIC TILE FABRICATION

Изобретение относятся к производству облицовочной золокерамической плитки.
Известна сырьевая смесь для изготовления облицовочной золокерамической плитки, содержащая до 50 мас.% каменноугольной золы, глину, кварцевый песок, доломит [1]. Прочность на изгиб золокерамической плитки, полученной из такой сырьевой смеси, составляет 18 МПа.
Задача изобретения - повышение прочности золокерамической плитки.
Технический результат достигается тем, что сырьевая смесь для изготовления облицовочной золокерамической плитки, содержащая каменноугольную золу, глину, кварцевый песок, доломит, дополнительно содержит молотый сталеплавильный шлак, при следующем соотношении компонентов, мас.%: каменноугольная зола 44,0-46,0; глина 40,0-48,0; кварцевый песок 2,0-4,0; доломит 2,0-4,0; молотый сталеплавильный шлак 4,0-6,0.
2
2
3
2
3
2
2
Для приготовления сырьевой смеси могут быть использованы глины, характеризующиеся следующим химическим составом, мас.%: SiO 50,58-55,08; AlO 11,58-13,16; FeO 3,72-5,19; CaO 12,2-14,86; MgO 2,3-3,03; NaО 1,44-3,88; KO 0,73-0,94; п.п.п. 2,53-5,3.
2
2
3
2
3
2
2
3
Каменноугольная зола имеет состав, мас.%: SiO 40,7; АlО 15,8; FеО 13,5; CaO 8,9; MgO 4,3; NaO + KO 3,8; SO 1,4; п.п.п.8,5.
2
2
3
общ.
2
5
Сталеплавильный шлак содержит, мас.%: SiO 10,0-24,0; АlО 0,5-11,8; Fе 14,7-34,4;. CaO 34,0-45,0; MgO 0,5-11,8; MnO 0,4-4,9; PO 0,3-1,12; S 0,03-0,18.
В таблице приведены составы сырьевой смеси для изготовления облицовочной золокерамической плитки.
Таблица
Компоненты
Состав, мас.%:
1
2
3
Каменноугольная зола
44,0
45,0
46,0
Глина
48,0
44,0
40,0
Кварцевый песокДоломит
2,0
3,0
4,0
2,0
3,0
4,0
Молотый сталеплавильный шлак
4,0
5,0
6,0
Прочность на изгиб плитки, полученной из сырьевой смеси, МПа
20-22
20-22
20-22
Глину измельчают до размера кусков 10-20 мм, сушат при температуре 60-70°С до влажности 3-4% и размалывают сухим способом до получения частиц размером не более 2 мм. Кварцевый песок, доломит и сталеплавильный шлак измельчают до порошкообразного состояния, просеивают через сетку №014 и смешивают с каменноугольной золой и глиной. Полученную смесь увлажняют до 7-11% и под давлением 20 МПа формуют из нее облицовочную плитку. На поверхность плитки напыляют слой цветной глушенной глазури и при температуре 900-950°С проводят обжиг.
Источники информации
1. Бернацкий А.Ф. Облицовочная золокерамическая плитка. // 65-я научно-техническая конференция НГАСУ (Сибстрин) «Актуальные проблемы строительной отрасли». Тез. докл. - Новосибирск. - 2008. - С.39.